(57)【要約】  エアロゾル気化成分の冷却性能が高く、かつ、エアロゾルの濾過性が低い冷却セグメントを提供する。紙と、前記紙上に設けられたポリマーを含むポリマー層と、を含むポリマー塗工紙を含む非燃焼加熱喫煙物品用の冷却セグメント。
2020100884.tif 000002
【特許請求の範囲】
【請求項１】
紙と、前記紙上に設けられたポリマーを含むポリマー層と、を含むポリマー塗工紙を含む非燃焼加熱喫煙物品用の冷却セグメント。
【請求項２】
前記ポリマー層が、さらに揮発性香料成分及びエアロゾル生成基材の少なくとも一方を含む請求項１に記載の冷却セグメント。
【請求項３】
前記ポリマーのガラス転移温度が４００℃以下である請求項１又は２に記載の冷却セグメント。
【請求項４】
前記ポリマー層が多孔質構造を有する請求項１から３のいずれか一項に記載の冷却セグメント。
【請求項５】
前記ポリマー塗工紙がギャザーされて前記冷却セグメント内に配置されており、前記ギャザーにより形成された溝が前記冷却セグメントの軸方向に延びている請求項１から４のいずれか一項に記載の冷却セグメント。
【請求項６】
前記ポリマー塗工紙の前記ポリマー層形成面が、前記冷却セグメントの軸方向１ｍｍ当たり１００から２８０ｍｍ２の表面積を有する請求項５に記載の冷却セグメント。
【請求項７】
前記ポリマー塗工紙の一方又は両方の面に前記ポリマー層が設けられている請求項１から６のいずれか一項に記載の冷却セグメント。
【請求項８】
矩形状の前記ポリマー塗工紙を複数含み、
前記矩形状のポリマー塗工紙の長手方向の長さが、前記冷却セグメントの径よりも長く、
前記矩形状のポリマー塗工紙の長手方向が、前記冷却セグメントの軸方向と略平行となるように配置されている請求項１から７のいずれか一項に記載の冷却セグメント。
【請求項９】
ストランド状の前記ポリマー塗工紙を複数含み、
前記ストランド状のポリマー塗工紙の長手方向の長さが、前記冷却セグメントの径よりも短く、
前記複数のストランド状のポリマー塗工紙が、前記冷却セグメント内に充填されている請求項１から７のいずれか一項に記載の冷却セグメント。
【請求項１０】
たばこ含有セグメントと、請求項１から９のいずれか一項に記載の冷却セグメントと、を備える非燃焼加熱喫煙物品。
【請求項１１】
請求項１０に記載の非燃焼加熱喫煙物品と、前記たばこ含有セグメントを加熱する加熱装置と、を備える非燃焼加熱喫煙システム。
【請求項１２】
前記加熱装置による加熱温度が４００℃以下である請求項１１に記載の非燃焼加熱喫煙システム。
【請求項１３】
前記紙上に前記ポリマーを含む塗工液を塗布して前記ポリマー塗工紙を製造する工程を備える請求項１から９のいずれか一項に記載の冷却セグメントの製造方法。
【発明の詳細な説明】
【技術分野】
【０００１】
本発明は、冷却セグメント及びその製造方法、非燃焼加熱喫煙物品、並びに非燃焼加熱喫煙システムに関する。
【背景技術】
【０００２】
燃焼を利用して喫煙を行う通常の燃焼喫煙物品（たばこ）は、１ｍｍ程度の幅に刻まれたたばこ乾燥葉に、香料、保湿剤及び適度な水分等が添加されたたばこ充填物を、紙製のラッパーで円柱状に巻装したたばこ含有セグメントと、酢酸セルロース等からなる繊維又はひだ付けした紙を、紙製のラッパーで円柱状に巻装したマウスピースセグメントとを有する。前記たばこ含有セグメントと前記マウスピースセグメントとはライニングペーパーで接続されている。使用者が前記たばこ含有セグメント端部にライター等で着火し、前記マウスピースセグメント端部から吸引することで喫煙が行われる。前記たばこ含有セグメント先端は８００℃を超える温度で燃焼する。【０００３】
このような通常の燃焼喫煙物品の代替として、燃焼の代わりに加熱を利用した非燃焼加熱喫煙物品及び非燃焼加熱喫煙システムが開発されている（例えば特許文献１〜６）。加熱温度は燃焼喫煙物品における燃焼温度よりも低く、例えば４００℃以下で加熱される。非燃焼加熱喫煙物品では、たばこ含有セグメントのたばこ充填物は、グリセリン、プロピレングリコール（ＰＧ）、トリエチルシトレート（ＴＥＣ）、トリアセチン等のエアロゾル生成基材を含む。エアロゾル生成基材は加熱により気化し、吸引によりマウスピースセグメント内の冷却セグメントに移動し、冷却されてエアロゾルの生成をより確実にする。吸引時、該エアロゾルも一緒に吸引されるため、使用者の満足感を確保することができる。【０００４】
非燃焼加熱喫煙システムは一般的に、通常の燃焼喫煙物品と類似した形状を有する円柱状の非燃焼加熱喫煙物品と、電池、コントローラー、ヒーター等を含む加熱装置とを備える。ヒーターは、電気抵抗によるヒーターや、ＩＨによるヒーターが挙げられる。電気抵抗によるヒーターの加熱方法としては、非燃焼加熱喫煙物品の外側からヒーターで加熱する方法、針状やブレード状のヒーターを非燃焼加熱喫煙物品の先端からたばこ充填物を含むたばこ含有セグメント内に挿入して加熱する方法等が挙げられる。
【先行技術文献】
【特許文献】
【０００５】
【特許文献１】特許第５２９２４１０号
【特許文献２】特許第５７７１３３８号
【特許文献３】特表２０１３−５０７９０６号公報
【特許文献４】国際公開第２０１７／１９８８３８号
【特許文献５】特許第５８７７６１８号
【特許文献６】特表２０１６−５０６７２９号公報
【発明の概要】
【発明が解決しようとする課題】
【０００６】
前述したように、加熱により気化したエアロゾル生成基材（以下、エアロゾル気化成分とも示す）は、冷却セグメントにおいて主に冷却されて蒸気から粒子への凝縮が起こり、エアロゾルとなる。ここで、通常の燃焼喫煙物品のように煙成分の濾過機能や吸口の硬さを担保するために繊維や紙を多量に充填したフィルターセグメントを冷却セグメントとしてそのまま用いると、エアロゾル気化成分の冷却は十分に行われるが、充填密度が高いためエアロゾルが濾過されてしまい、使用者の満足感を十分に確保することができない。また、たばこ含有セグメントに揮発性香料成分が含まれる場合、非燃焼加熱喫煙物品では加熱温度が低いため、揮発性香料成分の揮発量が少ないものもある。同じように繊維や紙の充填密度が高いと揮発性香料成分も濾過されてしまい、揮発性香料成分の供給量が不十分となる。【０００７】
非燃焼加熱喫煙物品用の冷却セグメントとして、例えば特許文献２には、ポリ乳酸シート等のポリマーからなるシートをギャザー等した低抵抗支持要素を含む構成が開示されている。また、特許文献４には、空洞の円柱部の外周に穿孔を設け、吸引時に穿孔から外気を導入し、エアロゾル気化成分と外気とを接触させて冷却する構成が開示されている。しかしながら、エアロゾル気化成分の高冷却性と、エアロゾルの低濾過性とをより両立できる非燃焼加熱喫煙物品用の冷却セグメントの開発が望まれている。【０００８】
本発明は、エアロゾル気化成分の冷却性能が高く、かつ、エアロゾルの濾過性が低い冷却セグメント、該冷却セグメントを備える非燃焼加熱喫煙物品及び非燃焼加熱喫煙システムを提供することを目的とする。
【課題を解決するための手段】
【０００９】
本発明に係る冷却セグメントは、紙と、前記紙上に設けられたポリマーを含むポリマー層と、を含むポリマー塗工紙を含む非燃焼加熱喫煙物品用の冷却セグメントである。【００１０】
本発明に係る非燃焼加熱喫煙物品は、たばこ含有セグメントと、本発明に係る冷却セグメントと、を備える。【００１１】
本発明に係る非燃焼加熱喫煙システムは、本発明に係る非燃焼加熱喫煙物品と、たばこ含有セグメントを加熱する加熱装置と、を備える。【００１２】
本発明に係る冷却セグメントの製造方法は、前記紙上に前記ポリマーを含む塗工液を塗布して前記ポリマー塗工紙を製造する工程を備える。
【発明の効果】
【００１３】
本発明によれば、エアロゾル気化成分の冷却性能が高く、かつ、エアロゾルの濾過性が低い冷却セグメント、該冷却セグメントを備える非燃焼加熱喫煙物品及び非燃焼加熱喫煙システムを提供することができる。
【図面の簡単な説明】
【００１４】
【図１】本発明に係るポリマー塗工紙の一例を示す断面図である。
【図２】本発明に係る多孔質構造を有するポリマー層の一例の断面を撮影したＳＥＭ像である。
【図３】本発明に係る冷却セグメントの第一の実施形態の１を示す（ａ）斜視図及び（ｂ）断面図である。
【図４】本発明に係る冷却セグメントの第一の実施形態の２を示す（ａ）斜視図及び（ｂ）断面図である。
【図５】本発明に係る冷却セグメントの第二の実施形態を示す（ａ）斜視図及び（ｂ）断面図である。
【図６】本発明に係る冷却セグメントの第三の実施形態を示す（ａ）斜視図及び（ｂ）断面図である。
【図７】本発明に係る非燃焼加熱喫煙物品の第一の実施形態の一例を示す断面図である。
【図８】本発明に係る非燃焼加熱喫煙システムの一例であって、（ａ）非燃焼加熱喫煙物品を加熱装置に挿入する前の状態、（ｂ）非燃焼加熱喫煙物品を加熱装置に挿入して加熱する状態を示す模式図である。
【図９】実施例１及び比較例１におけるパフ毎のグリセリン量を示すグラフである。
【図１０】実施例１及び比較例１におけるパフ毎のメンソール量を示すグラフである。
【図１１】本発明に係る非燃焼加熱喫煙物品の第二の実施形態の一例を示す断面図である。
【図１２】実施例２及び３、並びに比較例２〜４における蒸気温度の最高温度を示すグラフである。
【図１３】実施例２及び３、並びに比較例３及び４におけるパフ数に対するグリセリン量を示すグラフである。
【図１４】実施例２及び３、並びに比較例３及び４におけるパフ数に対するニコチン量を示すグラフである。
【発明を実施するための形態】
【００１５】
［冷却セグメント］
本発明に係る冷却セグメントは、ポリマー塗工紙を含む非燃焼加熱喫煙物品用の冷却セグメントである。前記ポリマー塗工紙は、紙と、前記紙上に設けられたポリマーを含むポリマー層と、を含む。冷却セグメントとは、非燃焼加熱喫煙物品において、たばこ含有セグメントより吸い口端側に位置し、エアロゾル気化成分を冷却するセグメントを示す。
【００１６】
本発明では、冷却セグメントが、紙と、前記紙上に設けられたポリマー層とを含むポリマー塗工紙を含み、前記ポリマー塗工紙はポリマーからなるシートよりも成形性が良好である。具体的には、所定の硬さ及び厚みを有する紙の土台上にポリマー層が形成されているため、ポリマーからなるシート（フィルム）とは異なり、少量でも折りたたんで所望の形状とすることができる。そのため、前記ポリマー塗工紙にギャザーを施す等してまとめて冷却セグメント内に配置した場合にも、冷却セグメント内において高い空隙率を保持することができる。これにより、エアロゾルの低濾過性を実現することができる。また、前記ポリマー塗工紙は成形性が良好であるため、エアロゾル気化成分の冷却効率を高める構造を冷却セグメント内に形成することができる。さらに、ポリマー塗工紙に設けられたポリマー層のポリマーが、エアロゾル気化成分と接触して相転移し、吸熱を生じるため、単位面積当たりの冷却効果が高い。また、単独ではシート（フィルム）に成形できない吸熱性に優れる材料であっても、紙上に薄く塗工することで使用することができ、冷却効果を向上させることができるため、その分シートの使用量を低減でき、結果としてエアロゾルの低濾過性を実現できる。以下、本発明の詳細について説明する。
【００１７】
（ポリマー塗工紙）
本発明に係るポリマー塗工紙は、紙と、前記紙上に設けられたポリマーを含むポリマー層と、を含む。本発明に係るポリマー塗工紙の一例を図１に示す。図１に示されるポリマー塗工紙３は、紙１上にポリマー層２が設けられている。なお、図１ではポリマー層はポリマー塗工紙の一方の面にのみ設けられているが、ポリマー層はポリマー塗工紙の両方の面に設けられていてもよい。
【００１８】
紙は支持体として機能するものであれば特に限定されないが、フィルター巻上適性の観点から、紙の坪量は３５ｇ／ｍ２以上であることが好ましく、３５〜７０ｇ／ｍ２であることがより好ましい。また紙の通気性は低いことが好ましく、通気度０がより好ましい。紙の厚さは特に限定されないが、例えば３０〜７０μｍであることができる。
【００１９】
ポリマー層は、ポリマーを含む。ポリマーの種類は特に限定されないが、生分解性ポリマーや、可食性ポリマーが好ましい。また、冷却セグメント内の温度においてポリマーが相転移し、吸熱を生じるようにできる観点から、ポリマーのガラス転移温度（Ｔｇ）は４００℃以下であることが好ましく、２００℃以下であることがより好ましく、１００℃以下であることがさらに好ましい。ポリマーのＴｇの下限は特に限定されないが、例えば４０℃以上であることができる。なお、ポリマーのＴｇは、具体的には示差走査熱量計（商品名：「ＤＳＣ７０００」、日立ハイテクサイエンス製）で測定される値である。このようなポリマーの具体例としては、ポリビニルアルコール（ＰＶＡ）、セルロースアセテート、トレハロース、マルトース、スクロース、マルチトール、グルコース、ＷＡＸ、蝋、硬化油等が挙げられる。これらは一種を用いてもよく、二種以上を併用してもよい。これらの中でも、紙への塗工性が良好である観点から、ポリマーとしてはＰＶＡもしくはポリビニルアルコール・アクリル酸・メタクリル酸メチル共重合体（ＰＯＶＡＣＯＡＴ）が好ましい。特にＰＶＡはＴｇが低いため相転移による吸熱効果が得られやすく、また水との親和性が高いためエアロゾル中の水蒸気を吸着し、冷却効果が得られやすい。
【００２０】
ポリマーがＰＶＡである場合、ＰＶＡの平均重合度は１５００以下であることが好ましい。ＰＶＡの平均重合度が１５００以下であることにより、紙への塗工性が向上し、紙上に均一にポリマー層を形成することができる。ＰＶＡの平均重合度は１００以上１３００以下であることがより好ましく、３００以上１２００以下であることがさらに好ましく、５００以上１０００以下であることが特に好ましい。なお、ＰＶＡの平均重合度はＪＩＳＫ６７２６−１９９４ポリビニルアルコール試験方法に準拠して測定される値である。
【００２１】
また、ポリマーがＰＶＡである場合、ＰＶＡのけん化度は７０モル％以上９９モル％以下であることが好ましい。後述するようにポリマー層が揮発性成分を含む場合、ＰＶＡのけん化度が９９モル％以下であることにより、水への溶解性が向上し、揮発性成分の放出性能が向上する。ＰＶＡのけん化度は７５モル％以上９９モル％以下であることがより好ましく、８０モル％以上９９％モル％以下であることがさらに好ましい。なお、ＰＶＡのけん化度はＪＩＳＫ６７２６−１９９４ポリビニルアルコール試験方法に準拠して測定される値である。
【００２２】
ポリマー層は、さらに揮発性香料成分及びエアロゾル生成基材の少なくとも一方（以下、揮発性成分とも示す）を含むことが好ましい。通常の燃焼喫煙物品では、高温の燃焼部が燃え進むにつれて、たばこ含有セグメントのうち燃焼部近傍のみが加熱され、その部分に存在する揮発性成分が揮発して使用者に吸引される。すなわち、燃焼喫煙物品のたばこ含有セグメント長手方向に存在する揮発性成分は、吸引の終始にわたってほぼ均一に揮発して供給される。一方、非燃焼加熱喫煙物品では、ヒーターによりたばこ含有セグメントの長手方向全体が加熱されるため、たばこ含有セグメントに含まれる揮発性成分は、前半の吸引でその多くが揮発してしまう場合がある。一方、揮発性成分をたばこ含有セグメントに続く冷却セグメント内に含ませる場合、使用前に揮発性成分が揮発して外部へ放出される可能性がある。
【００２３】
冷却セグメント内に配置されたポリマー塗工紙のポリマー層が揮発性成分を含むことにより、揮発性成分はポリマー層内に保持されているため、使用前での揮発性成分の揮発を抑制することができる。また、エアロゾル気化成分を冷却する際にポリマー層の一部がゴム状態になる又は溶解し、徐々にポリマー層から揮発性成分が放出される。これにより、吸引の終始にわたって安定的に揮発性成分を供給することができる。また、揮発性成分が冷却セグメント内に含まれることで、揮発性成分の気化、昇華等により、煙中の熱量が吸収され、冷却効果が見込める。
【００２４】
揮発性香料成分の種類は、特に限定されず、良好な喫味の付与の観点から、アセトアニソール、アセトフェノン、アセチルピラジン、２−アセチルチアゾール、アルファルファエキストラクト、アミルアルコール、酪酸アミル、トランス−アネトール、スターアニス油、リンゴ果汁、ペルーバルサム油、ミツロウアブソリュート、ベンズアルデヒド、ベンゾインレジノイド、ベンジルアルコール、安息香酸ベンジル、フェニル酢酸ベンジル、プロピオン酸ベンジル、２，３−ブタンジオン、２−ブタノール、酪酸ブチル、酪酸、カラメル、カルダモン油、キャロブアブソリュート、β−カロテン、ニンジンジュース、Ｌ−カルボン、β−カリオフィレン、カシア樹皮油、シダーウッド油、セロリーシード油、カモミル油、シンナムアルデヒド、ケイ皮酸、シンナミルアルコール、ケイ皮酸シンナミル、シトロネラ油、ＤＬ−シトロネロール、クラリセージエキストラクト、ココア、コーヒー、コニャック油、コリアンダー油、クミンアルデヒド、ダバナ油、δ−デカラクトン、γ−デカラクトン、デカン酸、ディルハーブ油、３，４−ジメチル−１，２−シクロペンタンジオン、４，５−ジメチル−３−ヒドロキシ−２，５−ジヒドロフラン−２−オン、３，７−ジメチル−６−オクテン酸、２，３−ジメチルピラジン、２，５−ジメチルピラジン、２，６−ジメチルピラジン、２−メチル酪酸エチル、酢酸エチル、酪酸エチル、ヘキサン酸エチル、イソ吉草酸エチル、乳酸エチル、ラウリン酸エチル、レブリン酸エチル、エチルマルトール、オクタン酸エチル、オレイン酸エチル、パルミチン酸エチル、フェニル酢酸エチル、プロピオン酸エチル、ステアリン酸エチル、吉草酸エチル、エチルバニリン、エチルバニリングルコシド、２−エチル−３，（５または６）−ジメチルピラジン、５−エチル−３−ヒドロキシ−４−メチル−２（５Ｈ）−フラノン、２−エチル−３−メチルピラジン、ユーカリプトール、フェネグリークアブソリュート、ジェネアブソリュート、リンドウ根インフュージョン、ゲラニオール、酢酸ゲラニル、ブドウ果汁、グアヤコール、グァバエキストラクト、γ−ヘプタラクトン、γ−ヘキサラクトン、ヘキサン酸、シス−３−ヘキセン−１−オール、酢酸ヘキシル、ヘキシルアルコール、フェニル酢酸ヘキシル、ハチミツ、４−ヒドロキシ−３−ペンテン酸ラクトン、４−ヒドロキシ−４−（３−ヒドロキシ−１−ブテニル）−３，５，５−トリメチル−２−シクロヘキセン−１−オン、４−（パラ−ヒドロキシフェニル）−２−ブタノン、４−ヒドロキシウンデカン酸ナトリウム、インモルテルアブソリュート、β−イオノン、酢酸イソアミル、酪酸イソアミル、フェニル酢酸イソアミル、酢酸イソブチル、フェニル酢酸イソブチル、ジャスミンアブソリュート、コーラナッツティンクチャー、ラブダナム油、レモンテルペンレス油、カンゾウエキストラクト、リナロール、酢酸リナリル、ロベージ根油、マルトール、メープルシロップ、メンソール、メントン、酢酸Ｌ−メンチル、パラメトキシベンズアルデヒド、メチル−２−ピロリルケトン、アントラニル酸メチル、フェニル酢酸メチル、サリチル酸メチル、４’−メチルアセトフェノン、メチルシクロペンテノロン、３−メチル吉草酸、ミモザアブ���リュート、トウミツ、ミリスチン酸、ネロール、ネロリドール、γ−ノナラクトン、ナツメグ油、δ−オクタラクトン、オクタナール、オクタン酸、オレンジフラワー油、オレンジ油、オリス根油、パルミチン酸、ω−ペンタデカラクトン、ペパーミント油、プチグレインパラグアイ油、フェネチルアルコール、フェニル酢酸フェネチル、フェニル酢酸、ピペロナール、プラムエキストラクト、プロペニルグアエトール、酢酸プロピル、３−プロピリデンフタリド、プルーン果汁、ピルビン酸、レーズンエキストラクト、ローズ油、ラム酒、セージ油、サンダルウッド油、スペアミント油、スチラックスアブソリュート、マリーゴールド油、ティーディスティレート、α−テルピネオール、酢酸テルピニル、５，６，７，８−テトラヒドロキノキサリン、１，５，５，９−テトラメチル−１３−オキサシクロ（８．３．０．０（４．９））トリデカン、２，３，５，６−テトラメチルピラジン、タイム油、トマトエキストラクト、２−トリデカノン、クエン酸トリエチル、４−（２，６，６−トリメチル−１−シクロヘキセニル）２−ブテン−４−オン、２，６，６−トリメチル−２−シクロヘキセン−１，４−ジオン、４−（２，６，６−トリメチル−１，３−シクロヘキサジエニル）２−ブテン−４−オン、２，３，５−トリメチルピラジン、γ−ウンデカラクトン、γ−バレロラクトン、バニラエキストラクト、バニリン、ベラトルアルデヒド、バイオレットリーフアブソリュート、たばこ植物（たばこ葉、たばこ茎、たばこ花、たばこ根、およびたばこ種）の抽出物が挙げられ、特に好ましくはメンソールである。また、これらの揮発性香料成分は１種を単独で、又は２種以上を併用してもよい。また、エアロゾル生成基材は加熱によりエアロゾルを生成し得る材料であり、特に限定されないが、例えばグリセリン、プロピレングリコール（ＰＧ）、トリエチルシトレート（ＴＥＣ）、トリアセチン、１，３−ブタンジオール等が挙げられる。これらは一種を用いてもよく、二種以上を併用してもよい。
【００２５】
ポリマー層中の揮発性成分の含有量は、ポリマー層１００質量％に対して２０質量％以上６０質量％以下であることが好ましい。前記含有量が２０質量％以上であることにより、揮発性成分を吸引の終始にわたってより安定的に供給することができる。また、前記含有量が６０質量％以下であることにより、揮発性成分のポリマー層からの染み出しを十分に抑制することができる。前記含有量は１０質量％以上６０質量％以下であることがより好ましく、１０質量％以上３０質量％以下であることがさらに好ましい。
【００２６】
ポリマー層の厚さは３０μｍ以下が好ましい。ポリマー層の厚さが３０μｍ以下であることにより、揮発性成分が放出されやすくなり、揮発性成分を吸引の終始にわたってより安定的に供給することができる。ポリマー層の厚さは５μｍ以上２５μｍ以下がより好ましく、１０μｍ以上２５μｍ以下がさらに好ましい。
【００２７】
ポリマー層は多孔質構造を有することが好ましい。例えば、揮発性成分が多孔質構造の孔の内部に存在することで、加熱により該多孔質構造の一部が破壊され、内部の揮発性成分が徐々に放出される。これにより、吸引の終始にわたって揮発性成分を均一に供給することができる。本発明に係る多孔質構造を有するポリマー層の一例の断面を１５００倍で撮影したＳＥＭ像を図２に示す。図２において、紙１上に形成されたポリマー層２は複数の微細な孔を有し、孔の内部に揮発性成分が存在する。
【００２８】
ポリマー層が多孔質構造を有する場合、多孔質構造の平均孔径は、０．５μｍ以上２０μｍ以下が好ましく、１μｍ以上１０μｍ以下がより好ましい。なお、多孔質構造の平均孔径はＣＤ−ＳＥＭにより測定される値である。
【００２９】
多孔質構造の形成方法は特に限定されないが、例えば後述するように、ポリマー層用の塗工液の調製時に、ポリマーと、揮発性成分とを乳化剤により乳化するとミセルが形成されるため、該ミセル由来の多孔質構造を形成することができる。この場合、多孔質構造の平均孔径及び空孔率は、前記乳化剤の使用量により調整することができる。
【００３０】
（冷却セグメントの構成）
本発明に係る冷却セグメントは、前述した本発明に係るポリマー塗工紙を含めば特に限定されない。以下、具体的な実施形態を示すが、本発明に係る冷却セグメントはこれらに限定されない。
【００３１】
本発明に係る冷却セグメントの第一の実施形態の１及び２の（ａ）斜視図及び（ｂ）断面図を図３及び図４に示す。図３及び図４に示される冷却セグメント５は、ポリマー塗工紙３と、ポリマー塗工紙３を包むラッパー４とを備える。ポリマー塗工紙３は、紙と、前記紙上に設けられたポリマーを含むポリマー層と、を含み、ギャザーされて冷却セグメント５のラッパー４内に配置されている。前記ギャザーにより形成された溝は、冷却セグメント５の軸方向、すなわち図３及び図４の水平方向に延びている。冷却セグメント５内においてポリマー塗工紙３がこのような構造を有することで、冷却セグメント５の軸方向におけるエアロゾルの通過性を維持しつつ、ポリマー塗工紙３の表面積を増加させることができるため、エアロゾルの濾過性が低くなり、かつ、エアロゾル気化成分の冷却性能が高くなる。なお、ギャザーにより形成される溝の数は特に限定されない。図３では、ポリマー塗工紙３がギャザーされて冷却セグメント５のラッパー４内に配置される前に、予め冷却セグメント５の軸方向に折れ線（クリンプ又はクレープとも呼ばれる）が複数設けられている。一方、図４では、ポリマー塗工紙３に前記折れ線は設けられていない。図３のポリマー塗工紙３は、図４のポリマー塗工紙３と比較して、冷却セグメント５の軸方向に折れ線が複数設けられているため、ポリマー塗工紙３の折れ曲がりがシャープである。
【００３２】
前記第一の実施形態において、ポリマー塗工紙３のポリマー層形成面は、冷却セグメント５の軸方向１ｍｍ当たり１００から２８０ｍｍ２の表面積を有することが好ましい。ポリマー層形成面の表面積が前記範囲内であることにより、エアロゾルの低濾過性を維持しつつ、エアロゾル気化成分の冷却効率を向上させることができる。なお、ポリマー塗工紙３のポリマー層形成面の、冷却セグメント５の軸方向１ｍｍ当たりの表面積とは、冷却セグメント５内に配置されたポリマー塗工紙３のポリマー層形成面の表面積（ｍｍ２）を、冷却セグメント５の軸方向の長さ（ｍｍ）で割った値である。
【００３３】
ポリマー層はポリマー塗工紙３の一方の面にのみ形成されていてもよく、両方の面に形成されていてもよいが、ポリマー層がポリマー塗工紙３の一方の面にのみ形成されている場合、前記表面積は１００から１５０ｍｍ２の範囲内であることが好ましく、１２０から１５０ｍｍ２の範囲内であることがより好ましく、１３０から１５０ｍｍ２の範囲内であることがさらに好ましい。一方、ポリマー層がポリマー塗工紙３の両方の面に形成されている場合、前記表面積は２００から３００ｍｍ２の範囲内であることが好ましく、２４０から３００ｍｍ２の範囲内であることがより好ましく、２６０から３００ｍｍ２の範囲内であることがさらに好ましい。
【００３４】
本発明に係る冷却セグメントの第二の実施形態の（ａ）斜視図及び（ｂ）断面図を図５に示す。図５では、冷却セグメント５のラッパー４内に矩形状のポリマー塗工紙３が複数含まれる。ポリマー塗工紙３の長手方向の長さは、冷却セグメント５の径（冷却セグメント５の軸方向と垂直な面における断面の差し渡し長さ）よりも長い。また、ポリマー塗工紙３の長手方向は、冷却セグメント５の軸方向、すなわち図５の水平方向と略平行となるように配置されている。ここで、「略平行」とは、対象となる方向に対して±１０°以内の方向を示す。冷却セグメント５内においてポリマー塗工紙３がこのような構造を有することで、ポリマー塗工紙３の表面積を増加させつつ、冷却セグメント５の軸方向におけるエアロゾルの通過性を維持することができるため、エアロゾル気化成分の冷却性能が高くなり、かつ、エアロゾルの濾過性が低くなる。ポリマー塗工紙３の短手方向の長さ（幅）は特に限定されないが、０．２ｍｍ以上５ｍｍ以下であることが好ましく、０．５ｍｍ以上３ｍｍ以下であることがより好ましい。
【００３５】
本発明に係る冷却セグメントの第三の実施形態の（ａ）斜視図及び（ｂ）断面図を図６に示す。図６では、冷却セグメント５のラッパー４内にストランド状（ひも状）のポリマー塗工紙３が複数含まれる。ポリマー塗工紙３は冷却セグメント５内に充填されている。ポリマー塗工紙３の長手方向の方向は特に限定されず、図６（ｂ）に示されるように冷却セグメント５の軸方向に対して不特定の方向であることができる。冷却セグメント５内においてポリマー塗工紙３がこのような構造を有することで、ポリマー塗工紙３が短いことにより、ポリマー塗工紙３の表面積を増加させつつ、エアロゾルの通過性を維持することができるため、エアロゾル気化成分の冷却性能が高くなり、かつ、エアロゾルの濾過性が低くなる。ポリマー塗工紙３の長手方向の長さは特に限定されないが、冷却セグメント５の径よりも短いことができ、例えば１ｍｍ以上１０ｍｍ以下であることができる。また、ポリマー塗工紙３の短手方向の長さは特に限定されないが、例えば０．５ｍｍ以上２ｍｍ以下であることができる。
【００３６】
冷却セグメントの形状は特に限定されないが、例えば柱状であることができる。冷却セグメントが柱状である場合、冷却セグメントの周の長さは１６〜２５ｍｍであることが好ましく、２０〜２４ｍｍであることがより好ましく、２１〜２３ｍｍであることがさらに好ましい。また、冷却セグメントの軸方向の長さは、５〜７０ｍｍであることが好ましく、５〜５０ｍｍであることがより好ましく、５〜３０ｍｍであることがさらに好ましい。冷却セグメントの断面の形状は特に限定されないが、例えば円形、楕円形、多角形等であることができる。また、穿孔があってもよい。
【００３７】
［冷却セグメントの製造方法］
本発明に係る冷却セグメントの製造方法は、紙上にポリマーを含む塗工液を塗布してポリマー塗工紙を製造する工程を備える。前記方法によれば、本発明に係る冷却セグメントを好適に製造することができる。
【００３８】
前記塗工液の調製方法は特に限定されないが、例えば、ポリマーと、必要に応じて添加される揮発性成分とが水系分散媒に分散している分散液を調製することができる。揮発性香料成分としてメンソール等の常温において固体の成分を用いる場合、前記固体の成分をエタノール等に予め溶解させることが好ましい。具体的には、例えば前記固体の成分を、エタノールに溶解させ、あらかじめ水に分散させたポリマー液に添加する。必要に応じて乳化剤やグリセリンのようなエアロゾル生成基材等を添加して、分散液を調製することができる。乳化剤としては、例えばグリセリン脂肪酸エステル、ショ糖脂肪酸エステル、レシチン等が挙げられる。これらは一種を用いてもよく、二種以上を併用してもよい。
【００３９】
前記分散液では、前記固体の成分はエタノール中に溶解しており、溶解物とポリマーが分散液（エタノール水溶液）に分散している。前記分散液を塗布して乾燥すると、エタノールと水は揮発して除去されるため、エタノールと水が存在していた部分は孔となる。したがって、形成されるポリマー層は多孔質構造を有し、孔の内部には前記固体の成分が存在すると考えられる。また、乳化剤を用いる場合には、エタノール、乳化剤及び前記固体の成分を含むミセルが形成される。エタノール及び水が除去されるとミセル部分には孔が形成され、該孔の内部には前記固体の成分が残留する。したがって、形成されるポリマー層は多孔質構造を有し、孔の内部には前記固体の成分が存在すると考えられる。多孔質構造の孔径は乳化剤の使用量等により調節することができ、例えば乳化剤の使用量が少ないほど孔径は大きくなる。孔内に揮発性成分を十分に保持して加熱により徐々に放出させる観点から、孔径は大きい方が好ましい。すなわち、乳化剤の使用量は少ない方が好ましい。分散液中の乳化剤の濃度は０質量％以上１０質量％以下であることが好ましい。また、分散液中のポリマーの濃度は１０質量％以上３０質量％以下であることが好ましい。また、エタノールを用いる場合、分散液中のエタノール濃度は、５質量％以上１５質量％以下であることが好ましい。分散液中の揮発性成分の濃度は５質量％以上２０質量％以下であることが好ましい。
【００４０】
次に、前記塗工液を紙上に塗布して乾燥することができる。前記塗工液の紙への塗布量は、形成されるポリマー層の厚さに応じて適宜選択することができる。乾燥時の温度は例えば６０℃以上２００℃以下であることができる。これにより、紙上にポリマー層が形成されたポリマー塗工紙が得られる。
【００４１】
得られたポリマー塗工紙は、ラッパー内に配置することができる。ポリマー塗工紙の形状及びラッパー内での配置は特に限定されず、例えば前述した第一から第三の実施形態の冷却セグメントにおけるポリマー塗工紙の形状及び配置が挙げられる。
【００４２】
第一の実施形態では、例えばポリマー塗工紙をクレープ等の処理によりじゃばら状に折り畳むことでポリマー塗工紙を所望の形状に成形することができる。具体的には、ポリマー塗工紙をクレープロールでクレープ加工した後、トランスポートジェットでギャザーし始めて、トングで仕上がり円柱サイズまでギャザーする。その後、ラッパーで巻装し、ラッパーの端（巻装した際に重なり合う部分）にラップ糊ガンでホットメルトを塗布し、クーラーバーで冷却する。最後に、カッターで所定の長さに切断することで、冷却セグメントが得られる。クレープを形成しない場合には、クレープロール部でのクレープ加工を省略することができる。
【００４３】
また、第二の実施形態では、ポリマー塗工紙を短冊状に切断し、複数の短冊状のポリマー塗工紙を筒状のラッパー内に入れる、又はラッパーで巻くことにより、冷却セグメントを得ることができる。
【００４４】
また、第三の実施形態では、ポリマー塗工紙をストランド状（ひも状）に切断し、複数のストランド状のポリマー塗工紙を筒状のラッパー内に入れる、又はラッパーで巻くことにより、冷却セグメントを得ることができる。
【００４５】
［非燃焼加熱喫煙物品］
本発明に係る非燃焼加熱喫煙物品は、たばこ含有セグメントと、本発明に係る冷却セグメントと、を備える。前記非燃焼加熱喫煙物品は本発明に係る冷却セグメントを備えるため、エアロゾル気化成分の冷却性能が高く、かつ、エアロゾルの濾過性が低い。本発明に係る非燃焼加熱喫煙物品は、たばこ含有セグメント及び冷却セグメント以外にも、他のセグメントを有していてもよい。
【００４６】
（第一の実施形態）
本発明に係る非燃焼加熱喫煙物品の第一の実施形態の一例を図７に示す。図７に示される非燃焼加熱喫煙物品３０は、たばこ含有セグメント１０と、マウスピースセグメント１１とを備える。マウスピースセグメント１１は、本発明に係る冷却セグメント５と、センターホールセグメント１２と、フィルターセグメント１３とを備える。喫煙時、たばこ含有セグメント１０が加熱され、フィルターセグメント１３の端部より吸引が行われる。なお、冷却セグメント５の位置は図７に示される位置に限定されず、マウスピースセグメント１１のいずれのセグメントであってもよい。
【００４７】
たばこ含有セグメント１０は、たばこ及びエアロゾル生成基材を含むたばこ充填物１４と、たばこ充填物１４を覆う筒状のラッパー１５とを有する。たばこ充填物１４は、さらに揮発性香料成分、水等を含んでもよい。充填物として用いるたばこの大きさやその調製法については特に制限はない。例えば、乾燥したたばこ葉を、幅０．８〜１．２ｍｍに刻んだものを用いてもよい。前記幅に刻んだ場合、刻の長さは、おおよそ、５〜２０ｍｍ程度となる。また、乾燥したたばこ葉を平均粒径が２０〜２００μｍ程度になるように粉砕して均一化したものをシート加工し、それを幅０．８〜１．２ｍｍに刻んだものを用いてもよい。前記幅に刻んだ場合、刻の長さは、おおよそ、５〜２０ｍｍ程度となる。さらに、上記のシート加工したものについて刻まずにギャザー加工したものを充填物として用いてもよい。乾燥したたばこ葉を刻んで使用する場合であっても、粉砕して均一化したシートとして用いる場合でも、たばこ充填物に含まれるたばこの種類は、様々なものを用いることができる。黄色種、バーレー種、オリエント種、在来種、および、その他のニコチアナ・タバカム系品種やニコチアナ・ルスチカ系品種を、目的とする味となるように適宜ブレンドして用いることができる。前記たばこの品種の詳細は、「たばこの事典、たばこ総合研究センター、２００９．３．３１」に詳細が開示されている。たばこを粉砕して均一化シートに加工する方法は従来の方法が複数存在している。１つは抄紙プロセスを用いて作られる抄造シートであり、２つは水等の適切な溶媒を混ぜて均一化したのちに金属製板もしくは金属製板ベルトの上に均一化物を薄くキャスティングし、乾燥させて作られるキャストシートであり、３つは水等の適切な溶媒を混ぜて均一化したものをシート状に押し出し成型した圧延シートがある。前記均一化シートの種類については、「たばこの事典、たばこ総合研究センター、２００９．３．３１」に詳細が開示されている。たばこ充填物１４の充填密度は、特に限定されないが、非燃焼加熱喫煙物品３０の性能を担保し、良好な喫味の付与の観点から、通常２５０ｍｇ／ｃｍ３以上であり、好ましくは３２０ｍｇ／ｃｍ３以上であり、また、通常５２０ｍｇ／ｃｍ３以下であり、好ましくは４２０ｍｇ／ｃｍ３以下である。具体的には、たばこ含有セグメント１０中のたばこ充填物１４の含有量の範囲は、円周２２ｍｍ、長さ２０ｍｍのたばこ含有セグメント１０の場合、たばこ含有セグメント１０あたり２００〜４００ｍｇを挙げることができ、２５０〜３２０ｍｇが好ましい。エアロゾル生成基材及び揮発性香料成分は、本発明に係るポリマー塗工紙のポリマー層に含まれることができる揮発性成分と同様のものを用いることもできるし、異なるものを用いることもできる。たばこ充填物１４に含まれるエアロゾル生成基材の量は、たばこ充填物１４  １００質量％に対して例えば１０〜３０質量％であることができる。
【００４８】
たばこ充填物１４をラッパー１５内に充填する方法は特に限定されないが、例えばたばこ充填物１４をラッパー１５で包んでもよく、筒状のラッパー１５にたばこ充填物１４を充填してもよい。たばこの形状が矩形状のように長手方向を有する場合、たばこは該長手方向がラッパー１５内でそれぞれ不特定の方向となるように充填されていてもよく、たばこ含有セグメント１０の軸方向又は該軸方向に対して垂直な方向となるように整列させて充填されていてもよい。たばこ含有セグメント１０が加熱されることにより、たばこ充填物１４に含まれるたばこ成分、エアロゾル生成基材が気化し、吸引によりこれらはマウスピースセグメント１１へ移行する。
【００４９】
センターホールセグメントは１つまたは複数の中空部を有する充填層と、充填層を覆うインナープラグラッパーとで構成される。例えば、センターホールセグメント１２は、中空部を有する第一の充填層１６と、第一の充填層１６を覆う第一のインナープラグラッパー１７とで構成される。センターホールセグメント１２は、マウスピースセグメント１１の強度を高める機能を有する。第一の充填層１６は、例えば酢酸セルロース繊維が高密度で充填されトリアセチンを含む可塑剤が酢酸セルロース質量に対して、６〜２０質量％添加されて硬化された内径φ５．０〜φ１．０ｍｍのロッドとすることができる。第一の充填層１６は繊維の充填密度が高いため、吸引時は、空気やエアロゾルは中空部のみを流れることになり、第一の充填層１６内はほとんど流れない。非燃焼加熱喫煙物品３０において、フィルターセグメント１３でのエアロゾル成分の濾過による減少を少なくしたいときに、フィルターセグメント１３の長さを短くしてセンターホールセグメント１２で置き換えることはエアロゾル成分のデリバリー量を増大させるために有効である。センターホールセグメント１２内部の第一の充填層１６が繊維充填層であることから、使用時の外側からの触り心地は、使用者に違和感を生じさせることが少ない。
【００５０】
フィルターセグメント１３は、第二の充填層１８と、第二の充填層１８を覆う第二のインナープラグラッパー１９とで構成される。フィルターセグメント１３では吸い口端まで第二の充填層１８が存在するため、該吸い口端は通常の燃焼喫煙物品と同様の外観を有する。吸引時は空気及びエアロゾルが第二の充填層１８内を通過し、エアロゾルの一部が濾過される。第二の充填層１８は例えば酢酸セルロース繊維の充填層であることができる。
【００５１】
センターホールセグメント１２と、フィルターセグメント１３とはアウタープラグラッパー２０で接続されている。アウタープラグラッパー２０は、例えば円筒状の紙であることができる。また、たばこ含有セグメント１０と、冷却セグメント５と、接続済みのセンターホールセグメント１２及びフィルターセグメント１３とは、マウスピースライニングペーパー２１により接続されている。これらの接続は、例えばマウスピースライニングペーパー２１の内側面に酢酸ビニル系糊等の糊を塗り、前記３つのセグメントを入れて巻くことで接続することができる。
【００５２】
本発明に係る非燃焼加熱喫煙物品の第一の実施形態の軸方向、すなわち図７における水平方向の長さは特に限定されないが、４０ｍｍ〜９０ｍｍであることが好ましく、５０ｍｍ〜７５ｍｍであることがより好ましく、５０ｍｍ〜６０ｍｍであることがさらに好ましい。また、該非燃焼加熱型喫煙物品の周の長さは１６ｍｍ〜２５ｍｍであることが好ましく、２０ｍｍ〜２４ｍｍであることがより好ましく、２１ｍｍ〜２３ｍｍであることがさらに好ましい。例えば、たばこ含有セグメント１０の長さは２０ｍｍ、冷却セグメント５の長さは２０ｍｍ、センターホールセグメント１２の長さは８ｍｍ、フィルターセグメント１３の長さは７ｍｍである態様を挙げることができる。これら個々のセグメント長さは、製造適性、要求品質等に応じて、適宜変更できる。さらには、センターホールセグメント１２を用いずに、冷却セグメント５の下流側にフィルターセグメント１３のみを配置しても、非燃焼加熱喫煙物品３０として機能することもできる。また、冷却セグメント５とセンターホールセグメント１２の順序を入れ替えてもよい。また、エアロゾルの濾過性の観点から、フィルターセグメント１３の代わりにセンターホールセグメントを設けてもよい。
【００５３】
（第二の実施形態）
本発明に係る非燃焼加熱喫煙物品の第二の実施形態の一例を図１１に示す。図１１に示される非燃焼加熱喫煙物品３０は、たばこ含有セグメント１０と、マウスピースセグメント１１とを備える。マウスピースセグメント１１は、第一の冷却セグメント２２と、本発明に係る第二の冷却セグメント５と、センターホールセグメント１２とを備える。本実施形態では中空部を有さないフィルターセグメント（第一の実施形態におけるフィルターセグメント１３）が存在しないため、エアロゾルの濾過性をより低減することができる。たばこ含有セグメント１０及びセンターホールセグメント１２は、第一の実施形態におけるたばこ含有セグメント及びセンターホールセグメントと同様であることができる。
【００５４】
第一の冷却セグメント２２は筒状部材２３で構成される。筒状部材２３は例えば厚紙を円筒状に加工した紙管であることができる。筒状部材２３及びマウスピースライニングペーパー２１には、両者を貫通する穿孔２４が設けられている。穿孔２４の存在により、吸引時に外気が第一の冷却セグメント２２内に導入される。これにより、たばこ含有セグメント１０が加熱されることで気化した揮発性成分が外気と接触し、その温度を低下させることができる。穿孔２４の径（差し渡し長さ）は特に限定されないが、例えば０．５〜１．５ｍｍであることができる。穿孔２４の数は特に限定されず、１つでも２つ以上でもよい。例えば穿孔２４は第一の冷却セグメント２２の周上に複数設けられていてもよい。
【００５５】
本発明に係る非燃焼加熱喫煙物品の第二の実施形態の軸方向、すなわち図１１における水平方向の長さは特に限定されないが、４０ｍｍ〜９０ｍｍであることが好ましく、５０ｍｍ〜７５ｍｍであることがより好ましく、５０ｍｍ〜６０ｍｍであることがさらに好ましい。また、該非燃焼加熱型喫煙物品の周の長さは１６ｍｍ〜２５ｍｍであることが好ましく、２０ｍｍ〜２４ｍｍであることがより好ましく、２１ｍｍ〜２３ｍｍであることがさらに好ましい。例えば、たばこ含有セグメント１０の長さは２０ｍｍ、第一の冷却セグメント２２の長さは２０ｍｍ、第二の冷却セグメント５の長さは８ｍｍ、センターホールセグメント１２の長さは７ｍｍである態様を挙げることができる。これら個々のセグメント長さは、製造適性、要求品質等に応じて、適宜変更できる。
【００５６】
［非燃焼加熱喫煙システム］
本発明に係る非燃焼加熱喫煙システムは、本発明に係る非燃焼加熱喫煙物品と、たばこ含有セグメントを加熱する加熱装置と、を備える。前記非燃焼加熱喫煙システムは本発明に係る非燃焼加熱喫煙物品を備えるため、エアロゾル気化成分の冷却性能が高く、かつ、エアロゾルの濾過性が低い。本発明に係る非燃焼加熱喫煙システムは、本発明に係る非燃焼加熱喫煙物品と、前記加熱装置とを備えれば特に限定されず、他の構成を有していてもよい。
【００５７】
本発明に係る非燃焼加熱喫煙システムの一例を図８に示す。図８に示される非燃焼加熱喫煙システムは、本発明の第一の実施形態に係る非燃焼加熱喫煙物品３０と、非燃焼加熱喫煙物品３０のたばこ含有セグメントを外側から加熱する加熱装置３１とを備える。図８（ａ）は非燃焼加熱喫煙物品３０を加熱装置３１に挿入する前の状態を示し、図８（ｂ）は非燃焼加熱喫煙物品３０を加熱装置３１に挿入して加熱する状態を示す。図８に示される加熱装置３１は、ボディ３２と、ヒーター３３と、金属管３４と、電池ユニット３５と、制御ユニット３６とを備える。ボディ３２は筒状の凹部３７を有し、凹部３７の内側側面であって、凹部３７に挿入される非燃焼加熱喫煙物品３０のたばこ含有セグメントと対応する位置に、ヒーター３３及び金属管３４が配置されている。ヒーター３３は電気抵抗によるヒーターであることができ、温度制御を行う制御ユニット３６からの指示により電池ユニット３５より電力が供給され、ヒーター３３の加熱が行われる。ヒーター３３から発せられた熱は、熱伝導度の高い金属管３４を通じて非燃焼加熱喫煙物品３０のたばこ含有セグメントへ伝えられる。図８（ｂ）においては、模式的に図示しているため、非燃焼加熱喫煙物品３０の外周と金属管３４の内周との間に隙間があるが、実際は、熱を効率的に伝達する目的で非燃焼加熱喫煙物品３０の外周と金属管３４の内周との間に隙間は無い方が望ましい。なお、加熱装置３１は非燃焼加熱喫煙物品３０のたばこ含有セグメントを外側から加熱するが、内側から加熱するものであってもよい。
【００５８】
加熱装置による加熱温度は特に限定されないが、４００℃以下であることが好ましく、１５０℃以上４００℃以下であることがより好ましく、２００℃以上３５０℃以下であることがさらに好ましい。なお、加熱温度とは加熱装置のヒーターの温度を示す。
【実施例】
【００５９】
以下、本発明を実施例により更に具体的に説明するが、本発明はこれらの実施例によって限定されるものではない。【００６０】
［実施例１］
（ポリマー塗工紙の作製）
メンソール２１ｇをエタノール９ｇに溶解した液を用意した（以下、液Ａと示す）。ＰＶＡ（Ｔｇ：５８℃、平均重合度：５００、けん化度：８５〜８９モル％）４５ｇを８０℃に加熱した水１１６ｇに分散混合した。この中にスターラーにて十分撹拌しながら液Ａを添加して分散液を調製した。該分散液を紙（商品名：５０ＮＦＢ、日本製紙パピリア製、坪量：５０ｇ／ｍ２、通気度：０ＣＵ、耐油紙）上に片面塗布し、６０〜９０℃で乾燥することで、紙上に厚さ２０〜３０μｍのポリマー層が形成されたポリマー塗工紙を得た。該ポリマー層の断面をＳＥＭで観察したところ、該ポリマー層は多孔質構造を有することが確認された。該ポリマー塗工紙を棒状に絞り込むために、皺付けし成形した。【００６１】
（評価用の非燃焼加熱喫煙物品の作製）
市販の非燃焼加熱喫煙物品（商品名：ＩＱＯＳ  ｒｅｇｕｌａｒ、フィリップ・モリス社製）を準備した。該非燃焼加熱喫煙物品は、図７に示される非燃焼加熱喫煙物品３０において、冷却セグメント５とセンターホールセグメント１２の順序が入れ替わっている以外は、図７に示される非燃焼加熱喫煙物品３０と同様のセグメント構成を有する。該非燃焼加熱喫煙物品のたばこ含有セグメントに相当する部分は、たばこ、エアロゾル生成基材としてのグリセリンを含む。また、該非燃焼加熱喫煙物品の冷却セグメントに相当する部分には、ポリ乳酸からなるフィルムがギャザーされたものが配置されている。【００６２】
該非燃焼加熱喫煙物品の冷却セグメントに相当する部分内に配置されたポリ乳酸からなるフィルムを取り出し、代わりに作製した成形後のポリマー塗工紙を配置して、評価用の非燃焼加熱喫煙物品を得た。前記ポリマー塗工紙のポリマー層形成面の、冷却セグメントに相当する部分の軸方向１ｍｍ当たりの表面積は、１０６ｍｍ２であった。【００６３】
（冷却性能の評価）
前記評価用の非燃焼加熱喫煙物品の、冷却セグメントに相当する部分の直前及び直後に熱電対（商品名：Ｔｙｐｅ  Ｋ  ０．５ｍｍΦ、（株）チノー製）を挿入した。冷却セグメントに相当する部分の直前に挿入された熱電対により検出される温度を冷却セグメント入口温度、冷却セグメントに相当する部分の直後に挿入された熱電対により検出される温度を冷却セグメント出口温度とそれぞれ示す。前記市販の非燃焼加熱喫煙物品に対応した加熱装置（商品名：ＩＱＯＳ２．４、フィリップ・モリス社製）を用いて、前記評価用の非燃焼加熱喫煙物品のたばこ含有セグメントに相当する部分を約３５０℃で加熱し、吸引を行った。吸引は１パフ当たり５５ｍｌ／２秒とし（１パフは３０秒間隔、すなわち２秒間吸引して２８秒間待機すること）、計１０パフ行った。パフ毎に冷却セグメント入口温度と冷却セグメント出口温度を測定し、１０回の平均値をそれぞれ算出した（それぞれ平均入口温度、平均出口温度と示す）。平均出口温度は６３．６℃であった。また、冷却により低下した温度（ΔＴ（℃））をポリマー塗工紙のポリマー層形成面の表面積（ｃｍ２）で割って算出される、単位面積当たりの冷却効率は、０．４３℃／ｃｍ２であった。なお、ΔＴ（℃）は、平均入口温度から平均出口温度を差し引いた値である。【００６４】
（エアロゾルの濾過性の評価）
前記評価用の非燃焼加熱喫煙物品の吸い口端の直後に、Ｇｌａｓｓ  Ｆｉｂｅｒ  Ｆｉｌｔｅｒ（ガラス繊維フィルター）（商品名：Ｃａｍｂｒｉｄｇｅ  Ｆｉｌｔｅｒ  ４４ｍｍ、Ｂｏｒｇｗａｌｄｔ社製）を配置した。前記市販の非燃焼加熱喫煙物品に対応した加熱装置（商品名：ＩＱＯＳ２．４、フィリップ・モリス社製）を用いて、前記評価用の非燃焼加熱喫煙物品のたばこ含有セグメントに相当する部分を３５０℃で加熱し、吸引を行った。吸引は、ＣＩＲ法（カナダ強制喫煙条件法）に基づき、１パフ当たり５５ｍｌ／２秒とし（１パフは３０秒間隔、すなわち２秒間吸引して２８秒間待機すること）、計１０パフ行った。パフ毎にＣａｍｂｒｉｄｇｅ  Ｆｉｌｔｅｒ  Ｐａｄで捕集されたグリセリン及びメンソールの量を定量した。具体的には、捕集された成分をイソプロパノール（ＩＰＡ）  １０ｍｌを抽出溶媒とし、２０分間、２００ｒｍｐの条件で振とう抽出した。得られた抽出液を以下の条件でＧＣ分析し、パフ毎にグリセリン及びメンソール量を定量した。
注入口温度：２４０℃
オーブン温度：１５０℃で１．３分間保持後、７０℃／ｍｉｎで２４０℃まで昇温し、５分間保持
カラム：商品名：ＤＢ−ＷＡＸ  １０ｍ×０．１８ｍｍ×０．１８μｍ、Ａｇｉｌｅｎｔ社製
検出器：ＦＩＤ
パフ毎のグリセリン量を図９に、メンソール量を図１０にそれぞれ示す。【００６５】
［比較例１］
市販の非燃焼加熱喫煙物品（商品名：ＩＱＯＳ  Ｍｅｎｔｈｏｌ、フィリップ・モリス社製）を準備した。該非燃焼加熱喫煙物品は、図７に示される非燃焼加熱喫煙物品３０において、冷却セグメント５とセンターホールセグメント１２の順序が入れ替わっている以外は、図７に示される非燃焼加熱喫煙物品３０と同様のセグメント構成を有する。該非燃焼加熱喫煙物品のたばこ含有セグメントに相当する部分は、たばこ、エアロゾル生成基材としてのグリセリン、及び揮発性香料成分としてのメンソールを含む。また、該非燃焼加熱喫煙物品の冷却セグメントに相当する部分には、ポリ乳酸からなるフィルムがギャザーされたものが配置されている。前記ポリ乳酸からなるフィルムのポリマー層形成面の、冷却セグメントに相当する部分の軸方向１ｍｍ当たりの表面積は、２２０ｍｍ２である。なお、該非燃焼加熱喫煙物品に含まれるメンソール量（６ｍｇ／１本）は、実施例１で作製した評価用の非燃焼加熱喫煙物品に含まれるメンソール量（１２ｍｇ／１本）よりも少ない。【００６６】
前記非燃焼加熱喫煙物品を用いた以外は、実施例１と同様に加熱して吸引を行い、冷却性能及びエアロゾルの濾過性を評価した。平均出口温度は５９．２℃であった。また、前記単位面積当たりの冷却効率は、０．２６℃／ｍｍ２であった。また、パフ毎のグリセリン量を図９に、メンソール量を図１０にそれぞれ示す。なお、前記単位面積当たりの冷却効率の算出において、ポリ乳酸からなるフィルムは、ポリマー層が片面に形成されていると仮定してその表面積を算出した。【００６７】
冷却性能の評価において、ポリマー塗工紙を用いた実施例１では、ポリ乳酸からなるフィルムが用いられている比較例１と、平均出口温度はほぼ同等であった。しかしながら、ポリ乳酸からなるフィルムよりもポリマー塗工紙の方が、前記表面積が小さいため、実施例１の方が、前記単位面積当たりの冷却効率が高かった。【００６８】
また、実施例１では前記表面積が小さいため、冷却セグメント内において空隙率が高く、図９に示されるようにグリセリンの供給量が多い、すなわちエアロゾルの濾過性が低かった。さらに、実施例１では使用前にメンソールが揮発することなく、図１０に示されるように吸引の終始にわたって安定的にメンソールが供給された。【００６９】
［実施例２］
（評価用の非燃焼加熱喫煙物品の作製）
市販の非燃焼加熱喫煙物品（商品名：Ｐｌｏｏｍ  Ｓ、日本たばこ産業株式会社製）を準備した。該非燃焼加熱喫煙物品は、図１１に示される非燃焼加熱喫煙物品３０において、第二の冷却セグメント５がセンターホールセグメントで置換され、センターホールセグメント１２が酢酸セルロース繊維の充填されたフィルターセグメントで置換されている。該非燃焼加熱喫煙物品において、前記センターホールセグメントを、実施例１で作製されたポリマー塗工紙が充填された冷却セグメントで置換した。また、前記フィルターセグメントを、径が１．５ｍｍの中空部を有するセンターホールセグメントで置換した。これにより、第二の冷却セグメント５内に実施例１で作製されたポリマー塗工紙が充填された、図１１に示される非燃焼加熱喫煙物品３０を作製した。たばこ含有セグメント１０の長さは２０ｍｍ、第一の冷却セグメント２２の長さは２０ｍｍ、第二の冷却セグメント５の長さは８ｍｍ、センターホールセグメント１２の長さは７ｍｍであった。【００７０】
（冷却性能の評価）
前記評価用の非燃焼加熱喫煙物品の吸口端面から７ｍｍ下流側（使用者側）の位置に熱電対を設け、蒸気温度を測定した。前記市販の非燃焼加熱喫煙物品に対応した加熱装置（商品名：Ｐｌｏｏｍ  Ｓ、日本たばこ産業株式会社製）を用いて、前記評価用の非燃焼加熱喫煙物品のたばこ含有セグメントに相当する部分を２３０℃で加熱し、吸引を行った。吸引は１パフ当たり５５ｍｌ／２秒とし（１パフは３０秒間隔、すなわち２秒間吸引して２８秒間待機すること）、計８パフ行った。前記熱電対により測定される蒸気温度の最高温度を図１２に示す。【００７１】
（エアロゾルの濾過性の評価）
前記評価用の非燃焼加熱喫煙物品の吸口端の直後に、Ｇｌａｓｓ  Ｆｉｂｅｒ  Ｆｉｌｔｅｒ（ガラス繊維フィルター）（商品名：Ｃａｍｂｒｉｄｇｅ  Ｆｉｌｔｅｒ  ４４ｍｍ、Ｂｏｒｇｗａｌｄｔ社製）を配置した。前記市販の非燃焼加熱喫煙物品に対応した加熱装置（商品名：Ｐｌｏｏｍ  Ｓ、日本たばこ産業株式会社製）を用いて、前記評価用の非燃焼加熱喫煙物品のたばこ含有セグメントに相当する部分を２３０℃で加熱し、吸引を行った。吸引は、ＣＩＲ法（カナダ強制喫煙条件法）に基づき、１パフ当たり５５ｍｌ／２秒とし（１パフは３０秒間隔、すなわち２秒間吸引して２８秒間待機すること）、計８パフ行った。パフ毎にＣａｍｂｒｉｄｇｅ  Ｆｉｌｔｅｒ  Ｐａｄで捕集されたグリセリン及びニコチンの定量を行った。グリセリン及びニコチンの定量は、実施例１と同様の方法により行った。パフ毎のグリセリン量を図１３に、ニコチン量を図１４にそれぞれ示す。【００７２】
［実施例３］
メンソールを添加しなかったこと以外は、実施例１と同様にポリマー塗工紙を作製した。該ポリマー塗工紙を用いた以外は、実施例２と同様に評価用の非燃焼加熱喫煙物品を作製し、冷却性能及びエアロゾルの濾過性の評価を行った。評価結果を図１２〜図１４に示す。【００７３】
［比較例２］
ポリマー塗工紙の代わりに、実施例１のポリマー塗工紙の作製において使用した紙をそのまま用いた以外は、実施例２と同様に評価用の非燃焼加熱喫煙物品を作製し、冷却性能の評価を行った。評価結果を図１２に示す。【００７４】
［比較例３］
市販の非燃焼加熱喫煙物品（商品名：Ｐｌｏｏｍ  Ｓ、日本たばこ産業株式会社製）を準備した。該非燃焼加熱喫煙物品は、図１１に示される非燃焼加熱喫煙物品３０において、第二の冷却セグメント５がセンターホールセグメントで置換され、センターホールセグメント１２が酢酸セルロース繊維の充填されたフィルターセグメントで置換されている。該非燃焼加熱喫煙物品において、前記センターホールセグメントを、径が１．５ｍｍの中空部を有するセンターホールセグメントで置換した。また、前記フィルターセグメントを、径が４．５ｍｍの中空部を有するセンターホールセグメントで置換した。得られた評価用の非燃焼加熱喫煙物品を用いて、実施例２と同様に冷却性能及びエアロゾルの濾過性の評価を行った。評価結果を図１２〜図１４に示す。【００７５】
［比較例４］
市販の非燃焼加熱喫煙物品（商品名：Ｐｌｏｏｍ  Ｓ、日本たばこ産業株式会社製）を評価用の非燃焼加熱喫煙物品としてそのまま用いて、実施例２と同様に冷却性能及びエアロゾルの濾過性の評価を行った。評価結果を図１２〜図１４に示す。【００７６】
図１２に示されるように、ポリマー塗工紙を含む冷却セグメントを用いた実施例２及び３では、ポリマー塗工紙を含む冷却セグメントを用いていない比較例２〜４よりも蒸気温度が低く、冷却性能が高かった。【００７７】
また、図１３及び図１４に示されるように、ポリマー塗工紙を含む冷却セグメントと、その下流に中空部を有するセンターホールセグメントとを設けた実施例２及び３では、十分なグリセリン量及びニコチン量が供給され、エアロゾルの濾過性が低いことがわかった。一方、比較例４ではグリセリン量及びニコチン量が少なく、中空部を有さないフィルターセグメントが存在するとエアロゾル等の濾過性が増加することがわかった。なお、比較例３では十分なグリセリン量及びニコチン量が供給されているが、図１２に示されるようにこの場合十分な冷却性能が得られなかった。
【符号の説明】
【００７８】
１    紙
２    ポリマー層
３    ポリマー塗工紙
４    ラッパー
５    冷却セグメント（第二の冷却セグメント）
１０  たばこ含有セグメント
１１  マウスピースセグメント
１２  センターホールセグメント
１３  フィルターセグメント
１４  たばこ充填物
１５  ラッパー
１６  第一の充填層
１７  第一のインナープラグラッパー
１８  第二の充填層
１９  第二のインナープラグラッパー
２０  アウタープラグラッパー
２１  マウスピースライニングペーパー
２２  第一の冷却セグメント
２３  筒状部材
２４  穿孔
３０  非燃焼加熱喫煙物品
３１  加熱装置
３２  ボディ
３３  ヒーター
３４  金属管
３５  電池ユニット
３６  制御ユニット
３７  凹部
【図１】
2020100884.tif 000003
【図２】
2020100884.tif 000004
【図３】
2020100884.tif 000005
【図４】
2020100884.tif 000006
【図５】
2020100884.tif 000007
【図６】
2020100884.tif 000008
【図７】
2020100884.tif 000009
【図８】
2020100884.tif 000010
【図９】
2020100884.tif 000011
【図１０】
2020100884.tif 000012
【図１１】
2020100884.tif 000013
【図１２】
2020100884.tif 000014
【図１３】
2020100884.tif 000015
【図１４】
2020100884.tif 000016
【国際調査報告】
2020100884.tif 000017
2020100884.tif 000018
2020100884.tif 000019
2020100884.tif 000020